(57)【要約】【課題】ダクタイル鋳鉄の製造における黒鉛球状化処理を行うためのワイヤーインジェクション法において、マグネシウムの反応を制御するとともに、軽量化が可能なワイヤーを提供すること。【解決手段】黒鉛球状化処理を行うためのワイヤーインジェクション法において、７０〜７５重量％のＳｉＯ２を含む多孔質の火山性珪酸塩鉱物であることを特徴とするワイヤー内部にマグネシウム合金とともに充填されるようになっている。【選択図】  なし【特許請求の範囲】
【請求項１】
黒鉛球状化処理を行うためのワイヤーインジェクション法において、
７０〜７５重量％のＳｉＯ２を含む多孔質の火山性珪酸塩鉱物であることを特徴とするワイヤー内部にマグネシウム合金とともに充填される制御材。
【請求項２】
気孔率が６０〜８０％であることを特徴とする請求項１に記載の制御材。
【請求項３】
Ｉｇ．ｌｏｓｓが０．５％以下であることを特徴とする請求項１又は２に記載の制御材。
【請求項４】
比重が０．５〜１．０ｇ／ｃｍ３であることを特徴とする請求項１から３のいずれかに記載の制御材。
【請求項５】
直径５ｍｍ未満の球体の焼成体、又は、長さが５ｍｍ未満の棒体の焼成体であることを特徴とする請求項１から４のいずれかに記載の制御材。
【請求項６】
黒鉛球状化処理を行うためのワイヤーインジェクション法用の制御材の製造方法であって、
その制御材が７０〜７５重量％のＳｉＯ２を含む多孔質の火山性珪酸塩鉱物からなることを特徴とする制御材の製造方法。
【請求項７】
制御材は、粒子径０．１ｍｍ以下で１５〜３５重量％の水分を含む粉末状の火山性珪酸塩鉱物をバインダーとして、粒子径が３ｍｍ以下の多孔質の火山性珪酸塩鉱物を、直径５ｍｍ未満の球体に、又は、長さが５ｍｍ未満の棒体に加工されることを特徴とする請求項６に記載の制御材の製造方法。
【請求項８】
制御材は、９００〜１０００℃で焼成されることを特徴とする請求項６又は７に記載の制御材の製造方法。
【発明の詳細な説明】
【技術分野】
【０００１】
本発明は、ダクタイル鋳鉄の製造において、黒鉛球状化処理を行うためのワイヤーインジェクション法のワイヤーにマグネシウム合金とともに充填される制御材、及び、その制御材の製造方法に関するものである。
【背景技術】
【０００２】
従来、ダクタイル鋳鉄の製造において、黒鉛球状化処理を行う方法の一つとしてワイヤーインジェクション法がある。
【０００３】
ワイヤーインジェクション法は、黒鉛球状化剤であるマグネシウム合金が充填されたワイヤーを専用のフィーダーで溶湯に投入する方法である。ワイヤーインジェクション法は、マグネシウム合金が充填されたワイヤーを溶湯深部に投入することができる。
【０００４】
さらに、ワイヤーインジェクション法は、溶湯表面をスラグが覆っている場合であっても、マグネシウム合金が充填されたワイヤーをそのスラグを貫通させて溶湯に投入することもできる。
【０００５】
ワイヤーインジェクション法は、黒鉛球状化に必要なマグネシウムの成分を安定して溶湯に添加することができるので、ダクタイル鋳鉄の製造の歩留まりを向上させることができる。
【０００６】
また、ワイヤーインジェクション法は、専用フィーダーによってワイヤーの添加速度を自在に調整できるので、ダクタイル鋳鉄の品質管理、処理溶湯量の変動への対応、マグネシウム添加の自動化等を容易に実現することができる。
【０００７】
このようなワイヤーインジェクション法によって溶湯にワイヤーを投入できる装置として、特許文献１に示すものがある。ワイヤーに含まれるマグネシウムは、沸点が低いために高温の溶湯と接触すると爆発的に反応する。このようなマグネシウムの爆発的な反応を制御するために、反応を制御する制御材がマグネシウム合金とともにワイヤーに充填される。
【先行技術文献】
【特許文献】
【０００８】
【特許文献１】特開２０１６−１６４１５号公報
【発明の概要】
【発明が解決しようとする課題】
【０００９】
しかしながら、制御材をマグネシウム合金とともにワイヤーに充填すると、ワイヤーが重くなる。このワイヤーの重量化によって、ワイヤーの搬送作業の負荷が増大し、専用フィーダーでのワイヤー投入の負荷が増大するという問題がある。
【００１０】
そこで、上記点より本発明は、ダクタイル鋳鉄の製造における黒鉛球状化処理を行うためのワイヤーインジェクション法において、マグネシウムの反応を制御するとともに、軽量化が可能なワイヤーを提供することを目的とする。
【課題を解決するための手段】
【００１１】
上記課題を解決するため、請求項１の制御材は、黒鉛球状化処理を行うためのワイヤーインジェクション法において、７０〜７５重量％のＳｉＯ２を含む多孔質の火山性珪酸塩鉱物であることを特徴とするワイヤー内部にマグネシウム合金とともに充填されるようになっている。
【００１２】
請求項１の制御材は、ワイヤー内部にマグネシウム合金とともに充填されるので、ワイヤーのマグネシウムの濃度を低くすることができる。そのため、このワイヤーが黒鉛球状化処理を行うためのワイヤーインジェクション法で溶湯に投入された場合に、マグネシウムの反応を制御することができる。
【００１３】
さらに、請求項１の制御材は、７０〜７５重量％のＳｉＯ２を含む多孔質の火山性珪酸塩鉱物であるので、従来のマグネシウム合金とともにワイヤーに充填される制御材より軽量である。そのため、請求項１の制御材は、マグネシウム合金とともに充填されるワイヤーを軽量化することができる。
【００１４】
請求項２の制御材は、請求項１の制御材において、気孔率が６０〜８０％である。
【００１５】
ダクタイル鋳鉄は、溶湯中にドロスが発生する。ドロスが溶湯中に残留した状態で鋳込みが行われると、ダクタイル鋳鉄の鋳造欠陥が生じる。このドロスは、溶湯の液面に浮上してスラグとなる。液面に浮いたスラグは除去可能となる。
【００１６】
しかしながら、スラグの量が多いと、そのスラグの除去作業の負荷が増大する。特に、高温の溶湯の液面からスラグを除去する作業は危険であるので、出来る限りスラグの除去作業の負荷を低減することが望ましい。
【００１７】
ＳｉＯ２を含む多孔質の火山性珪酸塩鉱物からなる制御材は、溶湯の中で発泡してドロスとなる。このＳｉＯ２を含む多孔質の火山性珪酸塩鉱物によって生じたドロスは、液面に浮上するとスラグとなる。
【００１８】
請求項２の制御材は、請求項１の制御材と同様に作用する上に、気孔率が６０〜８０％と高いので、制御材としての密度が小さい。そのため、請求項２の制御材は、発泡してもドロスの体積が小さくなるので、そのドロスが浮上したスラグの量も小さくなる。したがって、請求項２の制御材は、スラグの除去作業の負荷を軽減することができる。
【００１９】
請求項３の制御材は、請求項１又は２の制御材において、Ｉｇ．ｌｏｓｓが０．５％以下である。
【００２０】
ＳｉＯ２を含む多孔質の火山性珪酸塩鉱物からなる制御材は、Ｉｇ．ｌｏｓｓが小さければ小さいほど、溶湯の中での制御材の発泡量が安定する。
【００２１】
請求項３の制御材は、請求項１又は２の制御材と同様に作用する上に、Ｉｇ．ｌｏｓｓが０．５％以下と十分に小さい。そのため、請求項３の制御材は、発泡した体積が安定する。したがって、請求項３の制御材は、ドロス及びスラグの発生量を細かく調節することができる。
【００２２】
請求項３の制御材は、発泡量が安定しているので、溶湯中での制御材の発泡量を細かく調節することができる。溶湯中での制御材の発泡量が適正な範囲となるように調節することによって、発泡した制御材に生じる浮力が調節することができる。そのため、請求項３の制御材は溶湯中に留まる時間を調節することができ、マグネシウムの反応を効率よく制御することができる。
【００２３】
一方、マグネシウムを含むワイヤーで添加された成分も溶湯内でドロスとなる。溶湯が注入される取鍋が大型の場合、このようなドロスが溶湯の液面に浮上するまでに時間がかかる。ドロスの浮上に時間がかかると、溶湯の温度低下、黒鉛球状化の効果の消失という問題が発生する。
【００２４】
請求項３の制御材は、例えば、溶湯中での制御材の発泡量が適正な範囲となるように調節することによって、発泡した制御材に生じる浮力が調節することができる。そのため、請求項３の制御材は、溶湯中で発泡し、マグネシウムを含むワイヤーで添加された成分のドロスと共に溶湯の液面に浮上することによって、ドロスが溶湯の液面に浮上するまでの時間を調節することができる。
【００２５】
制御材は発泡量が過大になると、取鍋の内表面に接触して付着することがある。このような、発泡した制御材の付着は、ダクタイル鋳鉄の品質に悪影響を及ぼす可能性があるとともに、取鍋の損傷を引き起こす可能性がある。
【００２６】
請求項３の制御材は、例えば、溶湯中での制御材の発泡量が適正な範囲となるように調節することによって、発泡した制御材が取鍋の内表面に接触して付着する前に容易に取り除くことができる。
【００２７】
請求項４の制御材は、請求項１から３のいずれかの制御材において比重が０．５〜１．０ｇ／ｃｍ３である
【００２８】
請求項４の制御材は、請求項１から３のいずれかの制御材と同様に作用する上に、比重が０．５〜１．０ｇ／ｃｍ３と従来の制御材に比べて十分に小さい。そのため、請求項４の制御材は、マグネシウム合金とともに充填されるワイヤーを軽量化することができる。
【００２９】
請求項５の制御材は、請求項１から４のいずれかの制御材において、直径５ｍｍ未満の球体の焼成体、又は、長さが５ｍｍ未満の棒体の焼成体である。
【００３０】
ＳｉＯ２を含む多孔質の火山性珪酸塩鉱物からなる制御材は、焼成することによってさらに発泡量が安定する。
【００３１】
請求項５の制御材は、請求項１から４のいずれかの制御材と同様に作用する上に、  直径５ｍｍ未満の球体の焼成体、又は、長さが５ｍｍ未満の棒体の焼成体であるので、発泡量が安定する。請求項５の制御材は、発泡量が安定しているので、溶湯中での制御材の発泡量を細かく調節することができる。したがって、請求項３の制御材と同様の作用を有する。
【００３２】
請求項６の制御材の製造方法は、黒鉛球状化処理を行うためのワイヤーインジェクション法用の制御材の製造方法であって、その制御材が７０〜７５重量％のＳｉＯ２を含む多孔質の火山性珪酸塩鉱物からなる。
【００３３】
請求項６の制御材の製造方法によって製造された制御材は、請求項１の制御材と同様の作用を有する。
【００３４】
請求項７の制御材の製造方法は、制御材が、粒子径０．１ｍｍ以下で１５〜３５重量％の水分を含む粉末状の火山性珪酸塩鉱物をバインダーとして、平均粒子径が３ｍｍ以下の多孔質の火山性珪酸塩鉱物を、直径５ｍｍ未満の球体に、又は、長さが５ｍｍ未満の棒体に加工されるようになっている。
【００３５】
請求項７の制御材の製造方法によって製造された制御材は、溶湯の量、温度等の条件に合わせて、適正な制御材の溶解、及び、適正なマグネシウムによる黒鉛球状化の反応時間を実現することができる。
【００３６】
請求項８の制御材の製造方法は、制御材は、９００〜１０００℃で焼成されるようになっている。
【００３７】
請求項８の制御材の製造方法によって製造された制御材は、溶湯の量、温度等の条件に合わせて、適正なマグネシウムによる黒鉛球状化の反応時間を実現することができる。加えて、請求項８の制御材の製造方法によって製造された制御材は、焼成することによってさらに発泡量を調節することができる。したがって、請求項８の制御材の製造方法によって製造された制御材は、請求項３の制御材と同様の作用を有する。
【発明の効果】
【００３８】
請求項１から５のいずれかの制御材、及び、請求項６から８のいずれかの制御材の製造方法によって製造された制御材は、ダクタイル鋳鉄の製造における黒鉛球状化処理を行うためのワイヤーインジェクション法において、マグネシウムの反応を制御するとともに、軽量化が可能となる。
【発明を実施するための形態】
【００３９】
ワイヤーインジェクション法で使用されるワイヤーは、線径が６〜１６ｍｍである。このワイヤーは、マグネシウム合金、制御材、添加剤を金属の薄板で被覆したものである。
【００４０】
本発明の一実施形態である制御材の製造方法について説明する。
【００４１】
まず、第一の工程は、ＳｉＯ２を含む多孔質の火山性珪酸塩鉱物を篩い分ける。この篩分けによって、粒子径０．１ｍｍ以下で１５〜３５重量％の水分を含む粉末状の火山性珪酸塩鉱物と、粒子径が３ｍｍ以下の多孔質の火山性珪酸塩鉱物が得られる。
【００４２】
次いで、第二の工程は、粒子径０．１ｍｍ以下の粉末状の火山性珪酸塩鉱物をバインダーとして、粒子径が３ｍｍ以下の多孔質の火山性珪酸塩鉱物と混ぜ合わせて、直径５ｍｍ未満の球体に造粒する。
【００４３】
次いで、第三の工程は、造粒された直径５ｍｍ未満の球体を乾燥させる。
【００４４】
次いで、第四の工程は、造粒された直径５ｍｍ未満の球体を９００〜１０００℃で焼成する。
【００４５】
上記の工程を得て、本発明の一実施形態である制御材が製造される。
【００４６】
このように製造された制御材を分析したところ、以下のようになった。
【００４７】
制御材は、７３．０重量％のＳｉＯ２を含む多孔質の火山性珪酸塩鉱物である。制御材の気孔率は、６０〜８０％の範囲内である。制御材のＩｇ．ｌｏｓｓは０．３３％である。制御材の比重は、０．５〜１．０ｇ／ｃｍ３の範囲内である。制御材の球体の直径は、直径５ｍｍ未満となっている。
【００４８】
本実施形態の制御材の吸水率を確認するため、以下の実験を行った。制御材５０ｇを直径１２０ｍｍ、深さ３０ｍｍのアルミ皿に入れて、温度１０５℃の乾燥炉で２４時間乾燥させる。この乾燥させた制御材の質量（以下、乾燥時質量）を測定する。
【００４９】
次いで、その乾燥させた制御材を、温度２０℃、湿度９０％ＲＨの環境槽に入れる。環境槽内で１２０時間、吸水させる過程で定期的に吸水させた制御材の質量（給水時質量）を測定する。
【００５０】
吸水率（％）＝（給水時質量−乾燥時質量）／乾燥時質量×１００として計算したところ、本実施形態の制御材は、吸水開始時から１２０時間経過時まで、１％未満であった。
【００５１】
したがって、本実施形態の制御材は、時間経過とともに大気中からほとんど吸水することがない。そのため、この制御材は、長期間の保管が容易である。加えて、長期間の保管がされた制御材は、長期間の保管がされていない制御材を使用した場合と同様に、溶湯の中での発泡量が安定することとなる。
【００５２】
上記の制御材の製造方法の実施形態では、粒子径０．１ｍｍ以下の粉末状の火山性珪酸塩鉱物をバインダーとして、粒子径が３ｍｍ以下の多孔質の火山性珪酸塩鉱物と混ぜ合わせて、直径５ｍｍ未満の球体に造粒する場合について説明したが、これに限定されることはない。粒子径０．１ｍｍ以下の粉末状の火山性珪酸塩鉱物をバインダーとして、粒子径が３ｍｍ以下の多孔質の火山性珪酸塩鉱物と混ぜ合わせて、長さが５ｍｍ未満の棒体に加工されてもよい。
【００５３】
上記の制御材の実施形態制では、制御材が７３．０重量％のＳｉＯ２を含む多孔質の火山性珪酸塩鉱物である場合について説明したが、これに限定されることはない。鋳造条件に応じて、制御材は、７０〜７５重量％のＳｉＯ２を含む多孔質の火山性珪酸塩鉱物であればよい。
【００５４】
上記の制御材の実施形態制では、制御材のＩｇ．ｌｏｓｓは０．３３％である場合について説明したが、これに限定されることはない。鋳造条件に応じて、制御材は、Ｉｇ．ｌｏｓｓが０．５％以下であればよい。
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
黒鉛球状化処理を行うためのワイヤーインジェクション法において、
７０〜７５重量％のＳｉＯ２を含む多孔質の火山性珪酸塩鉱物であることを特徴とするワイヤー内部にマグネシウム合金とともに充填される焼成された制御材。
【請求項２】
気孔率が６０〜８０％であることを特徴とする請求項１に記載の制御材。
【請求項３】
Ｉｇ．ｌｏｓｓが０．５％以下であることを特徴とする請求項１又は２に記載の制御材。
【請求項４】
比重が０．５〜１．０ｇ／ｃｍ３であることを特徴とする請求項１から３のいずれかに記載の制御材。
【請求項５】
直径５ｍｍ未満の球体の焼成体、又は、長さが５ｍｍ未満の棒体の焼成体であることを特徴とする請求項１から４のいずれかに記載の制御材。
【請求項６】
黒鉛球状化処理を行うためのワイヤーインジェクション法用の制御材の製造方法であって、
その制御材が７０〜７５重量％のＳｉＯ２を含む多孔質の火山性珪酸塩鉱物からなり、
その制御材が、粒子径０．１ｍｍ以下で１５〜３５重量％の水分を含む粉末状の火山性珪酸塩鉱物をバインダーとして、粒子径が３ｍｍ以下の多孔質の火山性珪酸塩鉱物を、直径５ｍｍ未満の球体に、又は、長さが５ｍｍ未満の棒体に加工されることを特徴とする制御材の製造方法。
【請求項７】
制御材は、９００〜１０００℃で焼成されることを特徴とする請求項６に記載の制御材の製造方法。
【手続補正２】
【補正対象書類名】明細書
【補正対象項目名】全文
【補正方法】変更
【補正の内容】
【発明の詳細な説明】
【技術分野】
【０００１】
本発明は、ダクタイル鋳鉄の製造において、黒鉛球状化処理を行うためのワイヤーインジェクション法のワイヤーにマグネシウム合金とともに充填される制御材、及び、その制御材の製造方法に関するものである。
【背景技術】
【０００２】
従来、ダクタイル鋳鉄の製造において、黒鉛球状化処理を行う方法の一つとしてワイヤーインジェクション法がある。
【０００３】
ワイヤーインジェクション法は、黒鉛球状化剤であるマグネシウム合金が充填されたワイヤーを専用のフィーダーで溶湯に投入する方法である。ワイヤーインジェクション法は、マグネシウム合金が充填されたワイヤーを溶湯深部に投入することができる。
【０００４】
さらに、ワイヤーインジェクション法は、溶湯表面をスラグが覆っている場合であっても、マグネシウム合金が充填されたワイヤーをそのスラグを貫通させて溶湯に投入することもできる。
【０００５】
ワイヤーインジェクション法は、黒鉛球状化に必要なマグネシウムの成分を安定して溶湯に添加することができるので、ダクタイル鋳鉄の製造の歩留まりを向上させることができる。
【０００６】
また、ワイヤーインジェクション法は、専用フィーダーによってワイヤーの添加速度を自在に調整できるので、ダクタイル鋳鉄の品質管理、処理溶湯量の変動への対応、マグネシウム添加の自動化等を容易に実現することができる。
【０００７】
このようなワイヤーインジェクション法によって溶湯にワイヤーを投入できる装置として、特許文献１に示すものがある。ワイヤーに含まれるマグネシウムは、沸点が低いために高温の溶湯と接触すると爆発的に反応する。このようなマグネシウムの爆発的な反応を制御するために、反応を制御する制御材がマグネシウム合金とともにワイヤーに充填される。
【先行技術文献】
【特許文献】
【０００８】
【特許文献１】特開２０１６−１６４１５号公報
【発明の概要】
【発明が解決しようとする課題】
【０００９】
しかしながら、制御材をマグネシウム合金とともにワイヤーに充填すると、ワイヤーが重くなる。このワイヤーの重量化によって、ワイヤーの搬送作業の負荷が増大し、専用フィーダーでのワイヤー投入の負荷が増大するという問題がある。
【００１０】
そこで、上記点より本発明は、ダクタイル鋳鉄の製造における黒鉛球状化処理を行うためのワイヤーインジェクション法において、マグネシウムの反応を制御するとともに、軽量化が可能なワイヤーを提供することを目的とする。
【課題を解決するための手段】
【００１１】
上記課題を解決するため、請求項１の制御材は、黒鉛球状化処理を行うためのワイヤーインジェクション法において、７０〜７５重量％のＳｉＯ２を含む多孔質の火山性珪酸塩鉱物であることを特徴とするワイヤー内部にマグネシウム合金とともに充填される焼成された制御材である。
【００１２】
請求項１の制御材は、ワイヤー内部にマグネシウム合金とともに充填されるので、ワイヤーのマグネシウムの濃度を低くすることができる。そのため、このワイヤーが黒鉛球状化処理を行うためのワイヤーインジェクション法で溶湯に投入された場合に、マグネシウムの反応を制御することができる。
【００１３】
また、請求項１の制御材は、７０〜７５重量％のＳｉＯ２を含む多孔質の火山性珪酸塩鉱物であるので、従来のマグネシウム合金とともにワイヤーに充填される制御材より軽量である。そのため、請求項１の制御材は、マグネシウム合金とともに充填されるワイヤーを軽量化することができる。さらに、ＳｉＯ２を含む多孔質の火山性珪酸塩鉱物からなる制御材は、焼成されることによって、より発泡量が安定する。
【００１４】
請求項２の制御材は、請求項１の制御材において、気孔率が６０〜８０％である。
【００１５】
ダクタイル鋳鉄は、溶湯中にドロスが発生する。ドロスが溶湯中に残留した状態で鋳込みが行われると、ダクタイル鋳鉄の鋳造欠陥が生じる。このドロスは、溶湯の液面に浮上してスラグとなる。液面に浮いたスラグは除去可能となる。
【００１６】
しかしながら、スラグの量が多いと、そのスラグの除去作業の負荷が増大する。特に、高温の溶湯の液面からスラグを除去する作業は危険であるので、出来る限りスラグの除去作業の負荷を低減することが望ましい。
【００１７】
ＳｉＯ２を含む多孔質の火山性珪酸塩鉱物からなる制御材は、溶湯の中で発泡してドロスとなる。このＳｉＯ２を含む多孔質の火山性珪酸塩鉱物によって生じたドロスは、液面に浮上するとスラグとなる。
【００１８】
請求項２の制御材は、請求項１の制御材と同様に作用する上に、気孔率が６０〜８０％と高いので、制御材としての密度が小さい。そのため、請求項２の制御材は、発泡してもドロスの体積が小さくなるので、そのドロスが浮上したスラグの量も小さくなる。したがって、請求項２の制御材は、スラグの除去作業の負荷を軽減することができる。
【００１９】
請求項３の制御材は、請求項１又は２の制御材において、Ｉｇ．ｌｏｓｓが０．５％以下である。
【００２０】
ＳｉＯ２を含む多孔質の火山性珪酸塩鉱物からなる制御材は、Ｉｇ．ｌｏｓｓが小さければ小さいほど、溶湯の中での制御材の発泡量が安定する。
【００２１】
請求項３の制御材は、請求項１又は２の制御材と同様に作用する上に、Ｉｇ．ｌｏｓｓが０．５％以下と十分に小さい。そのため、請求項３の制御材は、発泡した体積が安定する。したがって、請求項３の制御材は、ドロス及びスラグの発生量を細かく調節することができる。
【００２２】
請求項３の制御材は、発泡量が安定しているので、溶湯中での制御材の発泡量を細かく調節することができる。溶湯中での制御材の発泡量が適正な範囲となるように調節することによって、発泡した制御材に生じる浮力が調節することができる。そのため、請求項３の制御材は溶湯中に留まる時間を調節することができ、マグネシウムの反応を効率よく制御することができる。
【００２３】
一方、マグネシウムを含むワイヤーで添加された成分も溶湯内でドロスとなる。溶湯が注入される取鍋が大型の場合、このようなドロスが溶湯の液面に浮上するまでに時間がかかる。ドロスの浮上に時間がかかると、溶湯の温度低下、黒鉛球状化の効果の消失という問題が発生する。
【００２４】
請求項３の制御材は、例えば、溶湯中での制御材の発泡量が適正な範囲となるように調節することによって、発泡した制御材に生じる浮力が調節することができる。そのため、請求項３の制御材は、溶湯中で発泡し、マグネシウムを含むワイヤーで添加された成分のドロスと共に溶湯の液面に浮上することによって、ドロスが溶湯の液面に浮上するまでの時間を調節することができる。
【００２５】
制御材は発泡量が過大になると、取鍋の内表面に接触して付着することがある。このような、発泡した制御材の付着は、ダクタイル鋳鉄の品質に悪影響を及ぼす可能性があるとともに、取鍋の損傷を引き起こす可能性がある。
【００２６】
請求項３の制御材は、例えば、溶湯中での制御材の発泡量が適正な範囲となるように調節することによって、発泡した制御材が取鍋の内表面に接触して付着する前に容易に取り除くことができる。
【００２７】
請求項４の制御材は、請求項１から３のいずれかの制御材において比重が０．５〜１．０ｇ／ｃｍ３である
【００２８】
請求項４の制御材は、請求項１から３のいずれかの制御材と同様に作用する上に、比重が０．５〜１．０ｇ／ｃｍ３と従来の制御材に比べて十分に小さい。そのため、請求項４の制御材は、マグネシウム合金とともに充填されるワイヤーを軽量化することができる。
【００２９】
請求項５の制御材は、請求項１から４のいずれかの制御材において、直径５ｍｍ未満の球体の焼成体、又は、長さが５ｍｍ未満の棒体の焼成体である。
【００３０】
ＳｉＯ２を含む多孔質の火山性珪酸塩鉱物からなる制御材は、焼成することによってさらに発泡量が安定する。
【００３１】
請求項５の制御材は、請求項１から４のいずれかの制御材と同様に作用する上に、直径５ｍｍ未満の球体の焼成体、又は、長さが５ｍｍ未満の棒体の焼成体であるので、発泡量が安定する。請求項５の制御材は、発泡量が安定しているので、溶湯中での制御材の発泡量を細かく調節することができる。したがって、請求項３の制御材と同様の作用を有する。
【００３２】
請求項６の制御材の製造方法は、黒鉛球状化処理を行うためのワイヤーインジェクション法用の制御材の製造方法であって、その制御材が７０〜７５重量％のＳｉＯ２を含む多孔質の火山性珪酸塩鉱物からなり、その制御材が、粒子径０．１ｍｍ以下で１５〜３５重量％の水分を含む粉末状の火山性珪酸塩鉱物をバインダーとして、粒子径が３ｍｍ以下の多孔質の火山性珪酸塩鉱物を、直径５ｍｍ未満の球体に、又は、長さが５ｍｍ未満の棒体に加工されるようになっている。
【００３３】
請求項６の制御材の製造方法によって製造された制御材は、ワイヤー内部にマグネシウム合金とともに充填されるので、ワイヤーのマグネシウムの濃度を低くすることができる。そのため、このワイヤーが黒鉛球状化処理を行うためのワイヤーインジェクション法で溶湯に投入された場合に、マグネシウムの反応を制御することができる。
【００３４】
また、請求項６の制御材の製造方法によって製造された制御材は、７０〜７５重量％のＳｉＯ２を含む多孔質の火山性珪酸塩鉱物であるので、従来のマグネシウム合金とともにワイヤーに充填される制御材より軽量である。そのため、請求項６の制御材の製造方法によって製造された制御材は、マグネシウム合金とともに充填されるワイヤーを軽量化することができる。
【００３５】
さらに、請求項６の制御材の製造方法によって製造された制御材は、溶湯の量、温度等の条件に合わせて、適正な制御材の溶解、及び、適正なマグネシウムによる黒鉛球状化の反応時間を実現することができる。
【００３６】
請求項７の制御材の製造方法は、制御材は、９００〜１０００℃で焼成されるようになっている。
【００３７】
請求項７の制御材の製造方法によって製造された制御材は、溶湯の量、温度等の条件に合わせて、適正なマグネシウムによる黒鉛球状化の反応時間を実現することができる。加えて、請求項７の制御材の製造方法によって製造された制御材は、焼成することによってさらに発泡量を調節することができる。したがって、請求項７の制御材の製造方法によって製造された制御材は、請求項３の制御材と同様の作用を有する。
【発明の効果】
【００３８】
請求項１から５のいずれかの制御材、及び、請求項６または７の制御材の製造方法によって製造された制御材は、ダクタイル鋳鉄の製造における黒鉛球状化処理を行うためのワイヤーインジェクション法において、マグネシウムの反応を制御するとともに、軽量化が可能となる。
【発明を実施するための形態】
【００３９】
ワイヤーインジェクション法で使用されるワイヤーは、線径が６〜１６ｍｍである。このワイヤーは、マグネシウム合金、制御材、添加剤を金属の薄板で被覆したものである。
【００４０】
本発明の一実施形態である制御材の製造方法について説明する。
【００４１】
まず、第一の工程は、ＳｉＯ２を含む多孔質の火山性珪酸塩鉱物を篩い分ける。この篩分けによって、粒子径０．１ｍｍ以下で１５〜３５重量％の水分を含む粉末状の火山性珪酸塩鉱物と、粒子径が３ｍｍ以下の多孔質の火山性珪酸塩鉱物が得られる。
【００４２】
次いで、第二の工程は、粒子径０．１ｍｍ以下の粉末状の火山性珪酸塩鉱物をバインダーとして、粒子径が３ｍｍ以下の多孔質の火山性珪酸塩鉱物と混ぜ合わせて、直径５ｍｍ未満の球体に造粒する。
【００４３】
次いで、第三の工程は、造粒された直径５ｍｍ未満の球体を乾燥させる。
【００４４】
次いで、第四の工程は、造粒された直径５ｍｍ未満の球体を９００〜１０００℃で焼成する。
【００４５】
上記の工程を得て、本発明の一実施形態である制御材が製造される。
【００４６】
このように製造された制御材を分析したところ、以下のようになった。
【００４７】
制御材は、７３．０重量％のＳｉＯ２を含む多孔質の火山性珪酸塩鉱物である。制御材の気孔率は、６０〜８０％の範囲内である。制御材のＩｇ．ｌｏｓｓは０．３３％である。制御材の比重は、０．５〜１．０ｇ／ｃｍ３の範囲内である。制御材の球体の直径は、直径５ｍｍ未満となっている。
【００４８】
本実施形態の制御材の吸水率を確認するため、以下の実験を行った。制御材５０ｇを直径１２０ｍｍ、深さ３０ｍｍのアルミ皿に入れて、温度１０５℃の乾燥炉で２４時間乾燥させる。この乾燥させた制御材の質量（以下、乾燥時質量）を測定する。
【００４９】
次いで、その乾燥させた制御材を、温度２０℃、湿度９０％ＲＨの環境槽に入れる。環境槽内で１２０時間、吸水させる過程で定期的に吸水させた制御材の質量（給水時質量）を測定する。
【００５０】
吸水率（％）＝（給水時質量−乾燥時質量）／乾燥時質量×１００として計算したところ、本実施形態の制御材は、吸水開始時から１２０時間経過時まで、１％未満であった。
【００５１】
したがって、本実施形態の制御材は、時間経過とともに大気中からほとんど吸水することがない。そのため、この制御材は、長期間の保管が容易である。加えて、長期間の保管がされた制御材は、長期間の保管がされていない制御材を使用した場合と同様に、溶湯の中での発泡量が安定することとなる。
【００５２】
上記の制御材の製造方法の実施形態では、粒子径０．１ｍｍ以下の粉末状の火山性珪酸塩鉱物をバインダーとして、粒子径が３ｍｍ以下の多孔質の火山性珪酸塩鉱物と混ぜ合わせて、直径５ｍｍ未満の球体に造粒する場合について説明したが、これに限定されることはない。粒子径０．１ｍｍ以下の粉末状の火山性珪酸塩鉱物をバインダーとして、粒子径が３ｍｍ以下の多孔質の火山性珪酸塩鉱物と混ぜ合わせて、長さが５ｍｍ未満の棒体に加工されてもよい。
【００５３】
上記の制御材の実施形態制では、制御材が７３．０重量％のＳｉＯ２を含む多孔質の火山性珪酸塩鉱物である場合について説明したが、これに限定されることはない。鋳造条件に応じて、制御材は、７０〜７５重量％のＳｉＯ２を含む多孔質の火山性珪酸塩鉱物であればよい。
【００５４】
上記の制御材の実施形態制では、制御材のＩｇ．ｌｏｓｓは０．３３％である場合について説明したが、これに限定されることはない。鋳造条件に応じて、制御材は、Ｉｇ．ｌｏｓｓが０．５％以下であればよい。